(57)【要約】【課題】イオン伝導性を有するガラスを用い、電圧の印加に対して誘導されるイオン伝導と空間電荷分極により応力を誘起し、電気信号に応じたガラスの変形、変位をもたらすガラスアクチュエータ素子を提供する。【解決手段】Ｎａ，Ｋ，ＡｇおよびＣｕの少なくとも一種類以上を含有するイオン伝導性ガラス層と電極とを備えてなり、電圧印加により空間電荷分極に基づく変位を生じさせるガラスアクチュエータ素子。【選択図】図１
2018157619.tif 000002
【特許請求の範囲】
【請求項１】
Ｎａ，Ｋ，ＡｇおよびＣｕの少なくとも一種類以上を含有するイオン伝導性ガラス層と電極とを備えてなり、電圧印加により空間電荷分極に基づく変位を生じさせるガラスアクチュエータ素子。
【請求項２】
イオン伝導性ガラス層が、コアガラス層、またはコアガラス層とコアガラス層の両側のクラッドガラス層、から構成される請求項１に記載のガラスアクチュエータ素子。
【請求項３】
コアガラスのイオン伝導率が、１０−６〜１０−２Ｓ/ｃｍである請求項２に記載のガラスアクチュエータ素子。
【請求項４】
クラッドガラスのイオン伝導率が、１０−８〜１０−２Ｓ/ｃｍである請求項２に記載のガラスアクチュエータ素子。
【請求項５】
コアガラスのイオン伝導率が、クラッドガラスのイオン伝導率より大きい請求項２〜４のいずれか１項に記載のガラスアクチュエータ素子。
【請求項６】
イオン伝導性ガラス層の厚みが１０ｎｍ〜１０００μｍである請求項１〜５のいずれか１項に記載のガラスアクチュエータ素子。
【請求項７】
電極がイオン伝導性ガラス層の外側両面に設けられる請求項１〜６のいずれか１項に記載のガラスアクチュエータ素子。
【請求項８】
動作温度が０〜４００℃である請求項１〜７のいずれか１項に記載のガラスアクチュエータ素子。
【請求項９】
請求項１〜８のいずれか１項に記載のガラスアクチュエータ素子を備えてなる、電気信号に応じたガラスの周期的または非周期的変位を生じさせる変位素子。
【請求項１０】
請求項１〜８のいずれか１項に記載のガラスアクチュエータ素子を備えてなる、電気信号に応じたガラスの振動を生じさせる振動素子。
【請求項１１】
請求項１〜８のいずれか１項に記載のガラスアクチュエータ素子を備えてなる、力を電気信号に変える圧電特性を有するセンサー。
【発明の詳細な説明】
【技術分野】
【０００１】
本発明は、ガラスアクチュエータ素子に関する。
【背景技術】
【０００２】
近年、ロボット産業やメムス（ＭＥＭＳ：Micro Electro Mechanical Systems）等の発展により、電気−力学エネルギー変換素子として種々の用途に種々のアクチュエータが開発され、ポリマーアクチュエータは最も期待されているアクチュエータの一つと考えられる（特許文献１および２）。ポリマーアクチュエータは、電界の印加によりポリマー内でイオンが伝導し、偏析することで体積変化を引き起こし屈曲させる。しかしながら、ポリマーアクチュエータは、高温での使用、剛性、透明性の点で難点がある。さらに圧電セラミックスアクチュエータは、透明性に欠ける難点がある。
【先行技術文献】
【特許文献】
【０００３】
【特許文献１】特開２０１１−０４５２２１号公報
【特許文献２】特開２００６−２０４０９９号公報
【発明の概要】
【発明が解決しようとする課題】
【０００４】
本発明は、このような課題を解決し、イオン伝導性を有するガラスを用い、電圧の印加に対して誘導されるイオン伝導と空間電荷分極により応力を誘起し、電気信号（電圧）に応じたガラスの変形、変位をもたらすガラスアクチュエータ素子を提供するものである。
【課題を解決するための手段】
【０００５】
本発明は上記の問題を解決するために、以下の発明を提供するものである。
（１）Ｎａ，Ｋ，ＡｇおよびＣｕの少なくとも一種類以上を含有するイオン伝導性ガラス層と電極とを備えてなり、電圧印加により空間電荷分極に基づく変位を生じさせるガラスアクチュエータ素子。
【０００６】
（２）イオン伝導性ガラス層が、コアガラス層、またはコアガラス層とコアガラス層の両側のクラッドガラス層、から構成される上記（１）に記載のガラスアクチュエータ素子。
【０００７】
（３）コアガラスのイオン伝導率が、１０−６〜１０−２Ｓ/ｃｍである上記（２）に記載のガラスアクチュエータ素子。
【０００８】
（４）クラッドガラスのイオン伝導率が、１０−８〜１０−２Ｓ/ｃｍである上記（２）に記載のガラスアクチュエータ素子。
【０００９】
（５）コアガラスのイオン伝導率が、クラッドガラスのイオン伝導率より大きい上記（２）〜（４）のいずれかに記載のガラスアクチュエータ素子。
【００１０】
（６）イオン伝導性ガラス層の厚みが１０ｎｍ〜１０００μｍである上記（１）〜（５）のいずれかに記載のガラスアクチュエータ素子。
【００１１】
（７）電極がイオン伝導性ガラス層の外側両面に設けられる上記（１）〜（６）のいずれかに記載のガラスアクチュエータ素子。
【００１２】
（８）動作温度が０〜４００℃である上記（１）〜（７）のいずれかに記載のガラスアクチュエータ素子。
【００１３】
（９）上記（１）〜（８）のいずれかに記載のガラスアクチュエータ素子を備えてなる、電気信号に応じたガラスの周期的または非周期的変位を生じさせる変位素子。
【００１４】
（１０）上記（１）〜（８）のいずれかに記載のガラスアクチュエータ素子を備えてなる、電気信号に応じたガラスの振動を生じさせる振動素子。
【００１５】
（１１）上記（１）〜（８）のいずれかに記載のガラスアクチュエータ素子を備えてなる、力を電気信号に変える圧電特性を有するセンサー。
【発明の効果】
【００１６】
本発明によれば、イオン伝導性を有するガラスを用い、電圧の印加に対して誘導されるイオン伝導と空間電荷分極により応力を誘起し、電気信号（電圧）に応じたガラスの変形、変位をもたらすガラスアクチュエータ素子を提供し得る。
【図面の簡単な説明】
【００１７】
【図１】本発明のガラスアクチュエータ素子の一例の概略図を示す。
【図２】種々のガラス組成の３５０℃におけるイオン伝導度および熱膨張係数を示す。
【図３】本発明のクラッド/コア/クラッド３層アクチュエータ素子の一例の平面図および断面図を示す。
【図４】コアガラス単層、クラッドガラス単層およびクラッド/コア/クラッド３層アクチュエータ素子の１００Ｈｚにおける比誘電率の温度依存性を示す。
【図５】アクチュエータ素子の変位を印加時間に対してプロットした図を示す。
【発明を実施するための形態】
【００１８】
本発明のガラスアクチュエータ素子は、Ｎａ，Ｋ，ＡｇおよびＣｕの少なくとも一種類以上を含有するイオン伝導性ガラス層と電極とを備えてなり、電圧印加によりＮａ，Ｋ，Ａｇ、Ｃｕ等のイオンが移動して電荷の不均一が生じる空間電荷分極に基づく変位を生じさせる。イオン伝導性ガラス層は、コアガラス層、またはコアガラス層とコアガラス層の両側のクラッドガラス層、から構成される。
【００１９】
コアガラス層は、Ｎａ，Ｋ，ＡｇおよびＣｕの少なくとも一種類以上、好適にはＮａおよび/またはＫを含有するイオン伝導性ガラス層であり、高いイオン伝導性と低い融点を有するのが好適であり、好適にはリン酸塩系ガラス、ホウ酸塩系ガラスが選ばれる。コアガラス層は電界に対し、空間電荷分極を生み出すイオンの移動、それによる歪の生成を生じさせる。
【００２０】
コアガラスのイオン伝導率は、１０−６〜１０−２Ｓ/ｃｍであり、１０−４〜１０−２Ｓ/ｃｍであるのが好適である。具体的な組成としては、たとえばＮａを含有する場合、好適には50P2O5-50Na2O、50P2O5-50Na2O-5B2O3、50P2O5-10TeO2-40Na2O、50P2O5-5TeO2-40Na2O-5NaCl、45P2O5-10TeO2-40Na2O-5NaCl、37.5P2O5-37.5B2O3-25Na2O、27.5P2O5-27.5B2O3-45Na2O、25P2O5-25B2O3-45Na2O、35P2O5-35B2O3-30Na2O、等が挙げられる。
【００２１】
イオン伝導性ガラス層が、コアガラス層とコアガラス層の両側のクラッドガラス層、から構成される場合、クラッドガラス層としてはコアガラスよりも低いイオン伝導性およびコアガラスと同程度の熱膨張係数を有するのが好適であり、ケイ酸塩系ガラス、ゲルマン酸塩系ガラスであるのが好適である。クラッドガラスのイオン伝導率は、１０−８〜１０−２Ｓ/ｃｍであり、コアガラスよりも１〜２桁低いイオン伝導性を有するのが好適である。具体的な組成としては、たとえばケイ酸塩系ガラスの場合、好適には、58SiO2-21Na2O-21K2O、64SiO2-18Na2O-18K2O、59SiO2-18Na2O-18K2O-5B2O3、64SiO2-18Na2O-18K2O(-0.5Al2O3)、 等が挙げられる。
【００２２】
イオン伝導性ガラス層の厚みは１０ｎｍ〜１０００μｍであるのが好適である。好適には、コアガラス層が１〜１００μｍ、クラッド層がそれぞれ１０〜１００μｍである。
【００２３】
イオン伝導性ガラス層の形成は、溶融法によるのが一般的であるが、たとえば１００ｎｍ以下の薄膜の場合には、スパッタ、ＣＶＤ、ＰＶＤ、コーティング法等が好適である。
【００２４】
本発明のガラスアクチュエータ素子は、上記イオン伝導性ガラス層の外側両面に電極が設けられる。電極は、イオン伝導性ガラス層がコアガラス層のみからなる場合にはコアガラス層の外側両面に、またはコアガラス層とクラッドガラス層からなる場合には両側のクラッドガラス層の外側に、全面または網目、ストライプ状もしくは格子状等に設けられる。電極としては、Ａｇ，Ａｌ，Ｐｔ等の金属電極、ＩＴＯ（スズドープ酸化インジウム）等の酸化物導電膜、等が好適に用いられる。
【００２５】
本発明のガラスアクチュエータ素子は、動作温度が０〜４００℃であり、好適には本発明のガラスアクチュエータ素子は、次のような特徴を有する。Ａ．ガラスであることから、光学的透明性を有し、光の反射、屈折などの光波制御を可能とする等方性材料である。Ｂ．誘電体のようなキュリー点や相転移がなく、温度変化の影響を受けにくい。Ｃ．利用温度域として、比較的高い温度での動作が可能である。Ｄ．高い剛性と耐久性を有する。Ｅ．薄膜等のガラス成形性、加工性を有し、形状の自由度が大きい。
【００２６】
本発明のガラスアクチュエータ素子は、電圧を印加することにより変位を生じさせるので、次のような用途に有用である。
【００２７】
１）変位素子
ＭＥＭＳ光スイッチによる経路切り替え：電気信号に応じてガラスアクチュエータ素子が周期的または非周期的に変位し、光回路上を伝搬する光の透過方向、屈折角または反射角を変え、経路を切り替えることを可能にする。
【００２８】
２）振動素子
物の移動、運搬、音の発生のための振動素子：加える電気信号を周期的に、また電極の形状や位置により変調することにより、素子上の粗密を誘起し、振動や横波を発生させる。この波により物質を移動、運搬させたり、周波数により音波発生源として機能する。
【００２９】
３）センサー
力を電気信号に変える圧電特性を有するセンサー：バイアス電圧を印加して空間電荷分極させた状態の素子に加えられた力（圧力）を両電極間に発生する電気信号として関知するセンサー。
【実施例】
【００３０】
以下、実施例により本発明をさらに詳細に説明する。
実施例１
図１に本発明のガラスアクチュエータ素子の一例の概略図を示す。駆動源となるコアガラスとしてリン酸塩−ホウ酸塩系ガラス（27.5P2O5-27.5B2O3-45Na2O）、界面でのイオンのブロッキングと素子のキャパシタンスを決定するためのクラッドガラスとしてシリケート系ガラス（64SiO2-18Na2O-18K2O）をそれぞれ溶融法によって作製し、１５ｍｍφの型に流し出し、徐冷した。得られた円柱状サンプルをダイヤモンドカッターにより、厚さ０．５ｍｍ程度の円柱状に切断した後、耐水研磨紙（＃４００〜＃２０００）で研磨してクラッド/コア/クラッドになるように重ね、次いでコアガラスの軟化温度である４６５℃で２時間、電気炉内で熱処理することにより接合してアクチュエータ素子とした。コア層の厚さは０．４３９ｍｍ、クラッド層の厚さは０．３６１ｍｍおよび０．４７７ｍｍであった。電気的特性はインピーダンス測定により行い、コアガラス単層、クラッドガラス単層およびクラッド/コア/クラッド３層アクチュエータ素子を１５０℃〜３５０℃の温度で評価した。変位の測定は、６３３ｎｍのＨｅ−Ｎｅレーザーを用いて光干渉計により行った。
【００３１】
図２は、コアガラスおよびクラッドガラス候補となるガラス組成の３５０℃におけるイオン伝導度および熱膨張係数を示す。コアガラス候補（○）の中で最もイオン伝導性が高い組成（２７．５Ｐ２Ｏ５−２７．５Ｂ２Ｏ３−４５Ｎａ２Ｏ）のガラス単層に対して２００Ｖの直流電圧を印加したところ、干渉縞の変化から約１００ｎｍの変位が生じることを確認した。このコアガラスを駆動源としたアクチュエータ素子を作製するために、コアガラスと同程度の熱膨張係数を持ち、コアガラスに比べて十分に低いイオン伝導性を持つガラス（６４ＳｉＯ２−１８Ｋ２Ｏ−１８Ｎａ２Ｏ）をクラッドガラスとして用いてクラッド/コア/クラッド３層アクチュエータ素子を上記の熱処理により作製した。
【００３２】
図３に、熱処理により作製したクラッド/コア/クラッド３層を有するアクチュエータ素子の平面図（ａ）および縦断面図（ｂ）を示す。縦断面図から、熱処理によりガラス同士が比較的平滑な接合面を有するガラス接合体が得られたことがわかる。
【００３３】
図４にコアガラス単層、クラッドガラス単層およびクラッド/コア/クラッド３層アクチュエータ素子の１００Ｈｚにおける比誘電率の温度依存性を示す。
【００３４】
作製したクラッド/コア/クラッドアクチュエータ素子の動作試験を次の条件で行った。
試料面積：１７７ｍｍ２（１５ｍｍφ）
電極面積：１３３ｍｍ２（１３ｍｍφ）
温度：２７５℃
電圧：ＤＣ２００Ｖ
印加時間：２０秒
【００３５】
また、実際のアクチュエータ素子の変位量ｄは、干渉縞の変化から（１）式を用いて算出した。
ｄ＝(ｂ/a)×(λ/2)    （１）
ここで、ａは干渉縞の間隔、ｂは干渉縞が移動した距離、λはレーザー波長を示す。
【００３６】
干渉縞の変化から（１）式によって算出されたアクチュエータ素子の変位を印加時間に対してプロットした図を表５に示す。アクチュエータ素子の変位は、印加後１０秒程度で最大（１１９８ｎｍ）となり、その後電圧を印加し続けても変位は変わらずに一定となった。電圧を切ると変位が戻り、約４秒後には最大変位の半分程度となった。
【００３７】
以上のように、本発明のイオン伝導性ガラスを駆動源とする素子が電気的エネルギーを機械的エネルギーに変換するアクチュエータとしての機能を有することが確認された。
【産業上の利用可能性】
【００３８】
本発明によれば、イオン伝導性を有するガラスを用い、電圧の印加に対して誘導されるイオン伝導と空間電荷分極により応力を誘起し、電気信号に応じたガラスの変形、変位をもたらすガラスアクチュエータ素子を提供する。
【図１】
2018157619.tif 000003
【図２】
2018157619.tif 000004
【図３】
2018157619.tif 000005
【図４】
2018157619.tif 000006
【図５】
2018157619.tif 000007